(57)【要約】  高捕集効率と低圧力損失とを有しかつ高フィルター寿命を有するフィルターを得ることが可能なフィルター用多層ろ材、および該フィルター用多層ろ材を用いてなるフィルターを提供する。  フィルターの構成部材として用いられかつ多層構造を有する、フィルター用多層ろ材であって、繊維形成性熱可塑性ポリマーからなり単繊維繊径（Ｄ）が１００〜１,０００ｎｍかつ該単繊維繊径（Ｄ）に対する繊維長（Ｌ）の比（Ｌ／Ｄ）が１００〜２,５００の範囲内となるようにカットされた短カットナノファイバーを層重量対比０．５〜２０重量％含み、かつ単繊維繊径が５μｍ以上の芯鞘複合型バインダー繊維を含む湿式不織布層Ａと、該湿式不織布層Ａよりも低密度の不織布層Ｂとを含む、フィルター用多層ろ材、ならびにこのフィルター用多層ろ材を用いてなり、かつ不織布層Ｂが流体流入側に配されてなるフィルター。【特許請求の範囲】
【請求項１】
フィルターの構成部材として用いられ、かつ多層構造を有するフィルター用多層ろ材であって、
繊維形成性熱可塑性ポリマーからなり、単繊維繊径（Ｄ）が１００〜１,０００ｎｍかつ該単繊維繊径（Ｄ）に対する繊維長（Ｌ）の比（Ｌ／Ｄ）が１００〜２,５００の範囲内となるようにカットされた短カットナノファイバーを層重量対比０．５〜２０重量％含み、かつ単繊維繊径が５μｍ以上の芯鞘複合型バインダー繊維を含む湿式不織布層Ａと
該湿式不織布層Ａよりも低密度の不織布層Ｂ
とを含むことを特徴とするフィルター用多層ろ材。
【請求項２】
前記短カットナノファイバーが、繊維形成性熱可塑性ポリマーからなりかつその島径（Ｄ）が１００〜１,０００ｎｍである島成分と、前記の繊維形成性熱可塑性ポリマーよりもアルカリ水溶液易溶解性ポリマーからなる海成分とを有する複合繊維の海成分を溶解除去したものである、請求項１に記載のフィルター用多層ろ材。
【請求項３】
前記の複合繊維において、海成分が、５−ナトリウムスルホン酸を６〜１２モル％および分子量４,０００〜１２,０００のポリエチレングリコールを３〜１０重量％共重合したポリエチレンテレフタレートである、請求項２に記載のフィルター用多層ろ材。
【請求項４】
前記の複合繊維において、島成分がポリエステルである、請求項２に記載のフィルター用多層ろ材。
【請求項５】
前記の複合繊維において、島数が１００以上である、請求項２に記載のフィルター用多層ろ材。
【請求項６】
不織布層Ｂが、繊維長が１０ｍｍ以下の繊維で構成されるエアレイド不織布からなる、請求項１に記載のフィルター用多層ろ材。
【請求項７】
不織布層Ｂが、バインダー繊維を少なくとも３０重量％以上含む、請求項１に記載のフィルター用多層ろ材。
【請求項８】
不織布層Ｂの密度（ＭＢ）と湿式不織布層Ａの密度（ＭＡ）との比であるＭＢ／ＭＡが０．１〜０．８の範囲内である、請求項１に記載のフィルター用多層ろ材。
【請求項９】
湿式不織布層Ａと不織布層Ｂとの重量比率が９０／１０〜１０／９０の範囲内である、請求項１に記載のフィルター用多層ろ材。
【請求項１０】
不織布層Ｂが２層以上含まれる、請求項１に記載のフィルター用多層ろ材。
【請求項１１】
請求項１〜１０のいずれかに記載のフィルター用多層ろ材を用いてなり、かつ不織布層Ｂが流体流入側に配されてなるフィルター。
【請求項１２】
フィルターが内燃機関用エアーフィルターである、請求項１１に記載のフィルター。
【発明の詳細な説明】
【技術分野】
【０００１】
本発明は、高捕集効率と低圧力損失とを有し、かつ高フィルター寿命を有するフィルターを得ることが可能なフィルター用多層ろ材、および該フィルター用多層ろ材を用いてなるフィルターに関する。
【背景技術】
【０００２】
フィルター用ろ材としては、これまでも様々なものが提案されている。例えば、繊維繊度の勾配を付けたエアレイド多層ろ材（例えば、特許文献１参照）、汎用的な不織布の表層にエレクトロスピニング法により得られた超極細繊維を積層したもの（例えば、特許文献２、特許文献３参照）などが提案されている。
しかしながら、繊維繊度の勾配を付けたエアレイド多層ろ材では、低圧力損失、高フィルター寿命は達成されるものの、細かいダストを捕集するには不十分であった。また、汎用的な不織布の表層に超極細繊維を積層させたろ材では、超極細繊維が面状にコーティングされた状態となるため、圧力損失が上昇し易かったり、基材となる不織布との接着性が不十分となり繊維が脱落しやすい、などの問題があった。
なお、ナノファイバーをカットしてなる短カットナノファイバーからなる不織布の提案もなされているが（例えば、特許文献４参照）、初期効率を達成することに重点をおき、フィルター寿命の点でまだ十分とはいえなかった。
【先行技術文献】
【特許文献】
【０００３】
【特許文献１】特開２００４−３０１１２１号公報
【特許文献２】特開２００６−２８９２０９号公報
【特許文献３】特開２００７−１７０２２４号公報
【特許文献４】国際公開第２００８／１３００１９号パンフレット
【発明の概要】
【発明が解決しようとする課題】
【０００４】
本発明は、前記の背景に鑑みなされたものであり、その目的は、高捕集効率と低圧力損失とを有し、かつ高フィルター寿命を有するフィルターを得ることが可能なフィルター用多層ろ材、および該フィルター用多層ろ材を用いてなるフィルターを提供することにある。
【課題を解決するための手段】
【０００５】
本発明者らは、前記の課題を達成するため鋭意検討した結果、特定の繊維繊径および繊維長を有する短カットナノファイバー（以下、「超極細繊維」と称することもある）と芯鞘複合型バインダー繊維（以下、「バインダー繊維」と称することもある）とを含む湿式不織布と、該湿式不織布よりも密度が低い不織布とを積層一体化することで、圧力損失、捕集効率、寿命のバランスを得ることができることを見出し、更に鋭意検討を重ねることにより本発明を完成するに至った。
かくして、本発明によれば
「フィルターの構成部材として用いられかつ多層構造を有する、フィルター用多層ろ材であって、
繊維形成性熱可塑性ポリマーからなり単繊維繊径（Ｄ）が１００〜１,０００ｎｍかつ該単繊維繊径（Ｄ）に対する繊維長（Ｌ）の比（Ｌ／Ｄ）が１００〜２,５００の範囲内となるようにカットされた短カットナノファイバーを層重量対比０．５〜２０重量％含み、かつ単繊維繊径が５μｍ以上の芯鞘複合型バインダー繊維を含む湿式不織布層Ａと、
該湿式不織布層Ａよりも低密度の不織布層Ｂ
とを含むことを特徴とするフィルター用多層ろ材」
が提供される。
その際、前記短カットナノファイバーが、繊維形成性熱可塑性ポリマーからなりかつその島径（Ｄ）が１００〜１,０００ｎｍである島成分と、前記の繊維形成性熱可塑性ポリマーよりもアルカリ水溶液易溶解性ポリマーからなる海成分とを有する複合繊維の海成分を溶解除去したものであることが好ましい。
また、前記の複合繊維において、海成分が、５−ナトリウムスルホン酸を６〜１２モル％および分子量４,０００〜１２,０００のポリエチレングリコールを３〜１０重量％共重合したポリエチレンテレフタレートであることが好ましい。
さらに、前記の複合繊維において、島成分がポリエステルであることが好ましい。
さらに、前記の複合繊維において、島数が１００以上であることが好ましい。
本発明のフィルター用多層ろ材において、不織布層Ｂが、繊維長が１０ｍｍ以下の繊維で構成されるエアレイド不織布からなることが好ましい。
また、不織布層Ｂは、バインダー繊維を少なくとも３０重量％以上含むものが好ましい。
さらに、不織布層Ｂの密度（ＭＢ）と湿式不織布層Ａの密度（ＭＡ）との比ＭＢ／ＭＡが０．１〜０．８の範囲内であることが好ましい。
さらに、湿式不織布層Ａと不織布層Ｂとの重量比率が９０／１０〜１０／９０の範囲内であることが好ましい。
さらに、不織布層Ｂが２層以上含まれることも好ましい。
次に、本発明によれば、前記のフィルター用多層ろ材を用いてなり、かつ不織布層Ｂが流体流入側に配されてなるフィルターが提供される。その際、フィルターが内燃機関用エアーフィルターであることが好ましい。
【発明の効果】
【０００６】
本発明によれば、高捕集効率と低圧力損失とを有し、かつ高フィルター寿命を有するフィルターを得ることが可能なフィルター用多層ろ材、および該フィルター用多層ろ材を用いてなるフィルターが得られる。
【発明を実施するための形態】
【０００７】
以下、本発明の実施の形態について詳細に説明する。
＜湿式不織布層Ａ＞
本発明のフィルター用多層ろ材を構成する湿式不織布層Ａは、短カットナノファイバーおよび芯鞘複合型バインダー繊維を含むものである。
【０００８】
短カットナノファイバー：
本発明において、短カットナノファイバーは、繊維形成性熱可塑性ポリマーからなり、繊径（Ｄ）が１００〜１,０００ｎｍ、好ましくは３００〜８００ｎｍ、特に好ましくは５５０〜８００ｎｍ、かつ該繊径（Ｄ）に対する繊維長（Ｌ）の比（Ｌ／Ｄ）が１００〜２,５００、好ましくは３００〜１,５００、特に好ましくは５００〜１,０００の範囲内となるようにカットされていることが肝要である。前記繊径（Ｄ）が１,０００ｎｍよりも大きいと、湿式不織布表面に現れる孔の孔径が不均一（すなわち、平均孔径と最大孔径との比が大きい）となるため好ましくない。逆に、前記繊径（Ｄ）が１００ｎｍよりも小さいと、抄紙の際に網から脱落しやすくなり好ましくない。また、前記の比（Ｌ／Ｄ）が２,５００よりも大きいと、抄紙の際に繊維同士が絡みを発生し分散不良となるため、湿式不織布表面に現れる孔の孔径が不均一（すなわち、平均孔径と最大孔径との比が大きい）となるため好ましくない。逆に、前記の比（Ｌ／Ｄ）が１００よりも小さいと、繊維と繊維とのつながりが極めて弱くなり、抄紙工程の際にワイヤーパートから毛布への移行が困難となり工程安定性が低下し好ましくない。
【０００９】
前記のような超極細繊維の製造方法としては特に限定されないが、国際公開第２００５／０９５６８６号パンフレットに開示された方法が好ましい。すなわち、繊径およびその均一性の点で、繊維形成性熱可塑性ポリマーからなり、かつその島径（Ｄ）が１００〜１,０００ｎｍである島成分と、前記の繊維形成性熱可塑性ポリマーよりもアルカリ水溶液易溶解性ポリマー（以下、「易溶解性ポリマー」ということもある）からなる海成分とを有する複合繊維をカットした後にアルカリ減量加工を施し、前記海成分を溶解除去したものであることが好ましい。なお、前記島径は、透過型電子顕微鏡で繊維の横断面を撮影することにより測定が可能である。なお、島の形状が丸断面以外の異型断面である場合には、前記の島径（Ｄ）は、その外接円の直径を用いる。
【００１０】
ここで、海成分を形成するアルカリ水溶液易溶解性ポリマーの、島成分を形成する繊維形成性熱可塑性ポリマーに対する溶解速度比が２００以上、好ましくは３００〜３,０００であると、島分離性が良好となり好ましい。溶解速度が２００倍未満の場合には、繊維断面中央部の海成分を溶解する間に、分離した繊維断面表層部の島成分が、繊維径が小さいために溶解されるため、海相当分が減量されているにもかかわらず、繊維断面中央部の海成分を完全に溶解除去できず、島成分の太さ斑や島成分自体の溶剤侵食につながり、均一な繊維径の超極細短繊維が得ることができないおそれがある。
【００１１】
海成分を形成する易溶解性ポリマーとしては、特に繊維形成性の良いポリエステル類、脂肪族ポリアミド類、ポリエチレンやポリスチレン等のポリオレフィン類を好ましい例としてあげることができる。更に具体例を挙げれば、アルカリ水溶液易溶解性ポリマーとして、ポリ乳酸、超高分子量ポリアルキレンオキサイド縮合系ポリマー、ポリアルキレングリコール系化合物と５−ナトリウムスルホイソフタル酸の共重合ポリエステルなどのポリエステル系ポリマーが最適である。ここで、アルカリ水溶液とは、水酸化カリウム、水酸化ナトリウム水溶液などを言う。これ以外にも、ナイロン６やナイロン６６等の脂肪族ポリアミドに対するギ酸、ポリスチレンに対するトリクロロエチレン等やポリエチレン（特に高圧法低密度ポリエチレンや直鎖状低密度ポリエチレン）に対する熱トルエンやキシレン等の炭化水素系溶剤、ポリビニルアルコールやエチレン変性ビニルアルコール系ポリマーに対する熱水を例として挙げることができる。
【００１２】
ポリエステル系ポリマーの中でも、５−ナトリウムスルホイソフタル酸６〜１２モル％と分子量４,０００〜１２,０００のポリエチレングリコールを３〜１０重量％共重合させた固有粘度が０．４〜０．６のポリエチレンテレフタレート系共重合ポリエステルが好ましい。ここで、５−ナトリウムスルホイソフタル酸は親水性と溶融粘度向上に寄与し、ポリエチレングリコール（ＰＥＧ）は親水性を向上させる。また、ＰＥＧは分子量が大きいほど、その高次構造に起因すると考えられる親水性増加作用があるが、反応性が悪くなってブレンド系になるため、耐熱性や紡糸安定性の面で問題が生じる可能性がある。また、ＰＥＧの共重合量が１０重量％を超えると、溶融粘度低下作用があるので、好ましくない。
【００１３】
一方、島成分を形成する難溶解性ポリマーとしては、ポリアミド類、ポリエステル類、ポリオレフィン類などが好適な例として挙げられる。具体的には、機械的強度や耐熱性を要求される用途では、ポリエステル類では、ポリエチレンテレフタレート（以下「ＰＥＴ」と称することもある）、ポリトリメチレンテレフタレート、ポリブチレンテレフタレート、ポリエチレンナフタレート、これらを主たる繰返し単位とする、イソフタル酸や５−スルホイソフタル酸金属塩等の芳香族ジカルボン酸やアジピン酸、セバシン酸等の脂肪族ジカルボン酸やε−カプロラクトン等のヒドロキシカルボン酸縮合物、ジエチレングリコールやトリメチレングリコール、テトラメチレングリコール、ヘキサメチレングリコール等のグリコール成分等との共重合体が好ましい。また、ポリアミド類では、ナイロン６、ナイロン６６等の脂肪族ポリアミド類が好ましい。一方、ポリオレフィン類は、酸やアルカリ等に侵され難いことや、比較的低い融点のために超極細繊維として取り出した後のバインダー成分として使える等の特徴があり、高密度ポリエチレン、中密度ポリエチレン、高圧法低密度ポリエチレン、直鎖状低密度ポリエチレン、アイソタクティックポリプロピレン、エチレンプロピレン共重合体、無水マレイン酸などのビニルモノマーのエチレン共重合体等を好ましい例としてあげることができる。
【００１４】
さらに、島成分は、丸断面に限らず、異型断面であってもよい。特に、ポリエチレンテレフタレート、ポリトリメチレンテレフタレート、ポリブチレンテレフタレート、イソフタル酸共重合率が２０モル％以下のポリエチレンテレフタレートイソフタレート、ポリエチレンナフタレート等の脂芳族ポリエステル類、あるいは、ナイロン６、ナイロン６６等の脂肪族ポリアミド類が、高い融点による耐熱性や力学的特性を備えているので、ポリビニルアルコール／ポリアクリロニトリル混合紡糸繊維からなる超極細フィブリル化繊維に比べ、耐熱性や強度を要求される用途へ適用でき、好ましい。
【００１５】
なお、海成分を形成するポリマーおよび島成分を形成するポリマーについて、製糸性および抽出後の超極細繊維の物性に影響を及ぼさない範囲で、必要に応じて、有機充填剤、酸化防止剤、熱安定剤、光安定剤、難燃剤、滑剤、帯電防止剤、防錆剤、架橋剤、発泡剤、蛍光剤、表面平滑剤、表面光沢改良剤、フッ素樹脂等の離型改良剤等の各種添加剤を含んでいても差しつかえない。
【００１６】
前記の海島型複合繊維において、溶融紡糸時における海成分の溶融粘度が島成分ポリマーの溶融粘度よりも大きいことが好ましい。かかる関係にある場合には、海成分の複合重量比率が４０％未満と少なくなっても、島同士が接合したり、島成分の大部分が接合することが少なく、海島型複合繊維となり易い。
好ましい溶融粘度比（海／島）は、１．１〜２．０、特に１．１〜１．５の範囲である。この比が１．１倍未満の場合には溶融紡糸時に島成分が接合しやすくなり、一方２．０倍を超える場合には、粘度差が大きすぎるために紡糸調子が低下しやすい。
【００１７】
次に、島数は、１００以上（より好ましくは３００〜１,０００）であることが好ましい。また、その海島複合重量比率（海：島）は、５：９５〜９５：５の範囲が好ましい。かかる範囲であれば、島間の海成分の厚みを薄くすることができ、海成分の溶解除去が容易となり、島成分の極細繊維への転換が容易になるので好ましい。ここで、海成分の割合が９５％を超える場合には海成分の厚みが厚くなりすぎ、一方５％未満の場合には海成分の量が少なくなりすぎて、島間に接合が発生しやすくなる。
【００１８】
溶融紡糸に用いられる口金としては、島成分を形成するための中空ピン群や微細孔群を有するものなど任意のものを用いることができる。例えば、中空ピンや微細孔より押し出された島成分とその間を埋める形で流路を設計されている海成分流とを合流し、これを圧縮することにより海島断面が形成されるといった紡糸口金でもよい。吐出された海島型複合繊維は、冷却風により固化され、所定の引き取り速度に設定した回転ローラーあるいはエジェクターにより引き取られ、未延伸糸を得る。この引き取り速度は特に限定されないが、２００〜５,０００ｍ／分であることが望ましい。２００ｍ／分未満では生産性が悪い。一方、５,０００ｍ／分を超えると、紡糸安定性が悪い。
【００１９】
得られた未延伸糸は、海成分を抽出後に得られる超極細繊維の用途・目的に応じて、そのままカット工程あるいはその後の抽出工程に供してもよいし、目的とする強度・伸度・熱収縮特性に合わせるために、延伸工程や熱処理工程を経由して、カット工程あるいはその後の抽出工程に供することができる。延伸工程は、紡糸と延伸を別ステップで行う別延方式でもよいし、一工程内で紡糸後直ちに延伸を行う直延方式を用いてもかまわない。
【００２０】
次に、かかる複合繊維を、島径（Ｄ）に対する繊維長（Ｌ）の比（Ｌ／Ｄ）が１００〜２,５００の範囲内となるようにカットする。かかるカットは、未延伸糸または延伸糸をそのまま、または数十本〜数百万本単位に束ねたトウにしてギロチンカッターやロータリーカッターなどでカットすることが好ましい。また、下記の抽出工程（アルカリ減量加工）の後の工程でカットしてもよい。
【００２１】
前記の抽出工程（アルカリ減量加工）において、繊維とアルカリ液の比率（浴比）は０．１〜５％であることが好ましく、さらには０．４〜３％であることが好ましい。０．１％未満では、繊維とアルカリ液の接触は多いものの、排水等の工程性が困難となるおそれがある。一方、５％を超えると、繊維量が多過ぎるため、アルカリ減量加工時に繊維同士の絡み合いが発生するおそれがある。なお、浴比は、下記式にて定義する。
浴比（％）＝〔繊維重量（ｇｒ）／アルカリ水溶液重量（ｇｒ）〕×１００
また、アルカリ減量加工の処理時間は、５〜６０分であることが好ましく、さらには１０〜３０分であることが好ましい。５分未満では、アルカリ減量が不十分となるおそれがある。一方、６０分を超えると、島成分までも減量されるおそれがある。
なお、アルカリ減量加工時の処理温度は、通常、５０〜９０℃、好ましくは６０〜８０℃程度である。
また、アルカリ減量加工に用いられるアルカリとしては、水酸化ナトリウムなどが挙げられる。
【００２２】
また、アルカリ減量加工において、アルカリ濃度は２％〜１０％であることが好ましい。２％未満では、アルカリ不足となり、減量速度が極めて遅くなるおそれがある。一方、１０％を超えると、アルカリ減量が進みすぎ、島部分まで減量されるおそれがある。
【００２３】
アルカリ減量の方法としては、カットされた（またはカットされていない）複合繊維をアルカリ液に投入し、所定の条件、時間で処理した後に、一度、脱水工程を経てから、再度、水中に投入し酢酸、シュウ酸などの有機酸を使用して中和、希釈を進め最終的脱水する方法や、または、所定の時間処理した後に、先に中和処理を施し、更に水を注入し希釈を進めその後脱水をする方法等が挙げられる。前者は、バッチ式に処理するため、少量での製造（加工）を行えることができる反面、中和処理に時間を要すため、若干生産性が悪い。後者は、半連続生産が可能であるが、中和処理時に多くの酸系水溶液及び希釈に多くの水を必要とする点がある。
【００２４】
処理設備は何ら制限されるものではないが、脱水時に繊維脱落を防止する観点から、特許第３６７８５１１号公報に開示されているような開口率（単位面積当たりの開口部分の面積のこと）が１０〜５０％であるメッシュ状物（例えば非アルカリ加水分解性袋など）を適応することが好ましい。前記開口率が１０％未満では水分の抜けが極めて悪く、一方５０％を超えると、繊維の脱落が発生するおそれがある。
【００２５】
さらには、アルカリ減量加工の後、分散性を高めるために分散剤（例えば、高松油脂（株）製の型式ＹＭ−８１）を繊維表面に、繊維重量に対して０．１〜５．０重量％付着させることが好ましい。
【００２６】
前記湿式不織布層Ａにおいて、湿式不織布層Ａ中に占める以上の短カットナノファイバーの比率は０．５〜２０重量％、好ましくは２〜２０重量％、さらに好ましくは３〜１０重量％である。０．５重量％未満では、満足する捕集効率を得ることが出来ないだけでなく、不織布としての地合い斑を生じる可能性があり好ましくない。一方、２０重量％を超えると、不織布が緻密になり過ぎるため、抄紙工程での濾水性が極端に悪くなり、生産性が悪化したり、圧損が大きくなり過ぎるため、好ましくない。
【００２７】
芯鞘複合型バインダー繊維：
本発明に用いられる湿式不織布層Ａは、単繊維繊径が５μｍ以上、好ましくは５〜２０μｍ、さらに好ましくは７〜１５μｍの芯鞘複合型バインダー繊維の接着によって構造を維持される。ここで、芯鞘複合型バインダー繊維の単繊維繊径が５μｍ未満の場合、繊維そのものの剛性が低くなり湿式不織布層Ａの構造が維持されにくくなり好ましくない。一方で、２０μｍを超える場合、湿式不織布中に占めるバインダー繊維の構成本数が少なくなり、接着点が減少し剛性が低くなるおそれがある。
また、芯鞘複合型バインダー繊維の繊維長は、３〜１００ｍｍに裁断されていることが好ましい。
かかる芯鞘複合型バインダー繊維としては、前記短カットナノファイバーを形成するポリマーよりも４０℃以上低い融点を有するポリマーが熱融着成分としてその表面に配されたものが好ましい。
【００２８】
ここで、熱融着成分として配されるポリマーとしては、ポリウレタン系エラストマー、ポリエステル系エラストマー、非弾性ポリエステル系ポリマー及びその共重合物、ポリオレフィン系ポリマー及びその共重合物、ポリビニルアルコール系ポリマー等を挙げることができる。
【００２９】
このうち、ポリウレタン系エラストマーとしては、分子量が５００〜６,０００程度の低融点ポリオール、例えばジヒドロキシポリエーテル、ジヒドロキシポリエステル、ジヒドロキシポリカーボネート、ジヒドロキシポリエステルアミド等と、分子量５００以下の有機ジイソシアネート、例えばｐ，ｐ’−ジフェニールメタンジイソシアネート、トリレンジイソシアネート、イソホロンジイソシアネート、水素化ジフェニルメタンイソシアネート、キシリレンイソシアネート、２，６−ジイソシアネートメチルカプロエート、ヘキサメチレンジイソシアネート等と、分子量５００以下の鎖伸長剤、例えばグリコールアミノアルコールあるいはトリオールとの反応により得られるポリマーである。
これらのポリマーのうちで、特に好ましいのはポリオールとしてはポリテトラメチレングリコール、またはポリ−ε−カプロラクタムあるいはポリブチレンアジペートを用いたポリウレタンである。この場合の有機ジイソシアネートとしては、ｐ，ｐ’−ビスヒドロキシエトキシベンゼンおよび１，４−ブタンジオールを挙げることができる。
【００３０】
また、ポリエステル系エラストマーとしては、熱可塑性ポリエステルをハードセグメントとし、ポリ（アルキレンオキシド）グリコールをソフトセグメントとして共重合してなるポリエーテルエステル共重合体、より具体的にはテレフタル酸、イソフタル酸、フタル酸、ナフタレン−２，６−ジカルボン酸、ナフタレン−２，７−ジカルボン酸、ジフェニル−４，４’−ジカルボン酸、１，４−シクロヘキサンジカルボン酸等の脂環式ジカルボン酸、コハク酸、シュウ酸、アジピン酸、セバシン酸、ドデカンジ酸、ダイマー酸等の脂肪族ジカルボン酸またはこれらのエステル形成性誘導体などから選ばれたジカルボン酸の少なくとも１種と、１，４−ブタンジオール、エチレングリコールトリメチレングリコール、テトラメチレングリコール、ペンタメチレングリコール、ヘキサメチレングリコール、ネオペンチルグリコール、デカメチレングリコール等の脂肪族ジオールあるいは１，１−シクロヘキサンジメタノール、１，４−シクロヘキサンジメタノール、トリシクロデカンメタノール等の脂環式ジオール、またはこれらのエステル形成性誘導体などから選ばれたジオール成分の少なくとも１種、および平均分子量が約４００〜５,０００程度のポリエチレングリコール、ポリ（１，２−および１，３−ポリプロピレンオキシド）グリコール、ポリ（テトラメチレンオキシド）グリコール、エチレンオキシドとプロピレンオキシドとの共重合体、エチレンオキシドとテトラヒドロフランとの共重合体等のポリ（アルキレンオキサイド）クリコールのうち少なくとも１種から構成される三元共重合体を挙げることができる。
【００３１】
特に、接着性や温度特性、強度の面からすれば、ポリブチレン系テレフタレートをハード成分とし、ポリオキシブチレングリコールをソフトセグメントとするブロック共重合ポリエーテルエステルが好ましい。この場合、ハードセグメントを構成するポリエステル部分は、主たる酸成分がテレフタル酸、主たるジオール成分がブチレングリコール成分であるポリブチレンテレフタレートである。むろん、この酸成分の一部（通常、３０モル％以下）は他のジカルボン酸成分やオキシカルボン酸成分で置換されていても良く、同様にグリコール成分の一部（通常、３０モル％以下）はブチレングリコール成分以外のジオキシ成分で置換されていても良い。また、ソフトセグメントを構成するポリエーテル部分は、ブチレングリコール以外のジオキシ成分で置換されたポリエーテルであってよい。
【００３２】
共重合ポリエステル系ポリマーとしては、アジピン酸、セバシン酸などの脂肪族ジカルボン酸、フタル酸、イソフタル酸、ナフタレンジカルボン酸などの芳香族ジカルボン酸類および／またはヘキサヒドロテレフタル酸、ヘキサヒドロイソフタル酸などの脂環式ジカルボン酸類と、ジエチレングリコール、ポリエチレングリコール、プロピレングリコール、パラキシレングリコールなどの脂肪族や脂環式ジオール類とを所定数含有し、所望に応じてパラヒドロキシ安息香酸などのオキシ酸類を添加した共重合エステル等を挙げることができ、例えばテレフタル酸とエチレングリコールとにおいてイソフタル酸および１，６−ヘキサンジオールを添加共重合させたポリエステル等が使用できる。
【００３３】
また、ポリオレフィン系ポリマーとしては、例えば低密度ポリエチレン、高密度ポリエチレン、ポリプロピレン、さらにはそれらを変性した物等を挙げることができる。
【００３４】
特に、芯鞘複合型バインダー繊維としては、短カットナノファイバーとの接着性や、抄紙工程での工程性（分散性等）の観点から、芯にポリエステルを配し、鞘に低融点ポリエステルを配することがより好ましい。
【００３５】
なお、上述のポリマー中には、各種安定剤、紫外線吸収剤、増粘分岐剤、艶消し剤、着色剤、その他各種の改良剤等も必要に応じて配合されていても良い。
【００３６】
芯鞘複合型バインダー繊維において、短カットナノファイバーとの接着性や、抄紙工程での工程性（分散性等）の観点から、前記のように、芯にポリエステルを配し、鞘に低融点ポリエステルを配すことがより好ましい。ここで、熱融着成分が、少なくとも１／２の表面積を占めるものが好ましい。重量割合は、熱融着成分と相手側成分が、複合比率（重量比率）で１０／９０〜７０／３０の範囲にあるのが適当である。芯鞘複合型バインダー繊維の形態としては芯鞘型である。この芯鞘型の芯鞘複合型バインダー繊維では、熱融着成分が鞘部となり、相手側成分が芯部となるが、この芯部は同心円状、または偏心状にあってもよい。
【００３７】
その他の繊維：
なお、湿式不織布層Ａにおいて、前記の短カットナノファイバーおよびバインダー繊維以外のその他の繊維として、各種合成繊維（ポリエチレンテレフタレート、ポリトリメチレンテレフタレート、ナイロン、オレフィン系、アラミド系）、木材パルプやリンターパルプなどの天然パルプ、アラミドやポリエチレンを主成分とする合成パルプなどを用いることが出来る。特に、単繊維繊維径２〜３０μｍ、繊維長３〜１０ｍｍの延伸されたポリエチレンテレフタレートからなるポリエチレンテレフタレート短繊維が寸法安定性等の観点から好ましい。
以上のその他の繊維の割合は、湿式不織布層Ａ中に、８０重量％以下、好ましくは６０〜８０重量％程度である。
【００３８】
本発明のフィルター用多層ろ材をフィルターとして用いる場合、以上の湿式不織布層Ａは、流体流出側（クリーンサイド）に配されることが好ましい。前記湿式不織布層Ａが流体流出側（クリーンサイド）に配されると、微小ダストを捕集する役割を奏する。よって、前記湿式不織布層Ａがろ材全体の中で一番緻密な構造となるが、緻密過ぎて低通気になり過ぎた場合、低圧損、高寿命等を達成することが困難となるため、一定の通気度を確保する構造とすることが重要である。かかる通気度としては、１０ｃｃ／ｃｍ２／ｓ以上であることが好ましく、更には２０ｃｃ／ｃｍ２／ｓ以上であることがより好ましい。
なお、湿式不織布層Ａの目付けは、通常、３０〜１５０g／ｍ２、好ましくは５０〜１２０g／ｍ２、特に好ましくは８０〜１００g／ｍ２程度である。
【００３９】
湿式不織布層Ａの製法：
次に、本発明の湿式不織布層Ａを製造する方法としては、通常の長網抄紙機、短網抄紙機、円網抄紙機、あるいはこれらを複数台組み合わせて多層抄きなどとして、抄紙した後、熱処理することにより製造する方法が好ましい。その際、熱処理工程としては、抄紙工程後、ヤンキードライヤー、エアースルードライヤーのどちらでも可能である。また、必要に応じて、カレンダーやエンボス加工を施しても良い。
【００４０】
＜不織布層Ｂ＞
本発明において、不織布層Ｂの密度は、前記湿式不織布層Ａよりも小さいことが肝要である。特に、不織布層Ｂの密度（ＭＢ）と湿式不織布層Ａの密度（ＭＡ）との比ＭＢ／ＭＡが０．１〜０．８の範囲内であることが好ましい。さらに好ましくは、０．１〜０．６、特に好ましくは、０．１２〜０．５である。
本発明のフィルター用多層ろ材をフィルターとして用いる場合、不織布層Ｂは流体流入側（ダストサイド）に配置されることが好ましく、不織布層Ｂが流体流入側（ダストサイド）に配置されることにより、比較的大きなダストを捕集する役割を奏する。比ＭＢ／ＭＡが０．８を超える場合、例えば不織布層Ｂの密度が前記湿式不織布層Ａと同じか大きい場合は、比較的大きなダストだけでなく小さなダストも捕集するため、表面でダストが堆積し目詰まりを生じ、湿式不織布層Ａを有効に活用出来なくなるだけでなく、フィルターとしての寿命が短くなるため好ましくない。一方、比ＭＢ／ＭＡが０．１未満の場合には、不織布層Ｂには殆どダストが捕集されずに通過するため、湿式不織布層Ａへの負担が大きくなり、ダスト保持量（寿命）が短くなり好ましくない。
【００４１】
また、前記不織布層Ｂは、乾式不織布であることが、密度、基本的な強度等のバランスを考えた場合、より好ましい。前記不織布層Ｂを製造する方法としては、通常のカード工程を経て製造する、ニードルパンチ、ウォーターニードル、サーマルボンド、ポイントボンドや、短カット繊維を空気中で開繊させてウェブを得る、エアレイド等を適応することが出来る。不織布の地合いや密度等を考えると、エアレイド法がより好ましい。この不織布層Ｂは、必ずしも単一層である必要はなく、同一製法での多層（構成違い等）や他製法の積層であっても何ら問題ない。また、不織布層Ｂは、乾式不織布以外の製法でもなんら問題はない。
【００４２】
不織布層Ｂで用いる繊維には特に限定はないが、フィルターとしての剛性を得るためには、バインダー繊維が少なくとも３０重量％以上含まれることが好ましく、そのバインダー繊維は前記のような芯鞘複合型バインダー繊維であることがより好ましい。
すなわち、かかる不織布層Ｂに用いられるバインダー繊維のうち、芯鞘複合型バインダー繊維は、単繊維繊径が５μｍ以上、好ましくは５〜２０μｍ、さらに好ましくは７〜１５μｍで、繊維長は３〜１００ｍｍに裁断されていることが好ましい。
当該芯鞘複合型バインダー繊維のその他の構成および作用は、不織布層Ａに用いられる芯鞘複合型バインダー繊維と同様であるので、省略する。
なお、不織布層Ｂがエアレイド法で製造される場合には、繊維の繊維長は、１０ｍｍ以下が好ましい。
【００４３】
また、前記不織布層Ｂは、高通気であることが好ましく、その通気度は５０ｃｃ／ｃｍ２／ｓ以上であることが好ましく、更には１００ｃｃ／ｃｍ２／ｓ以上であるとより好ましい。
なお、不織布層Ｂの目付けは、通常、２０〜１００g／ｍ２、好ましくは３０〜８０g／ｍ２、特に好ましくは４０〜６０g／ｍ２程度である。
【００４４】
＜フィルター用多層ろ材＞
本発明のフィルター用多層ろ材において、湿式不織布層Ａと不織布層Ｂとの重量比率としては９０／１０〜１０／９０の範囲内であることが好ましい。また、不織布層Ｂが２層以上含まれることが好ましい。
【００４５】
湿式不織布層Ａと不織布層Ｂの一体化方法としては特に限定されることはない。両不織布層ともに、バインダー繊維を有していることから、両不織布層の界面に新たなバインダー樹脂を要することは必ずしも必須ではなく、エアースルードライヤーやエンボス、ポイントボンドのような工程を経ることで一体化することが可能となる。
湿式不織布層Ａと不織布層Ｂの一体化方法の具体例としては、１４０〜１６０℃に昇温した熱風サクション式乾燥炉に、湿式不織布層Ａと不織布層Ｂを積層し、積層した状態での厚みに対して５％圧縮するようにクリアランスを設定して熱処理することで一体化するなどが挙げられる。
【００４６】
なお、前記のフィルター用多層ろ材において、前記湿式不織布層Ａと不織布層Ｂ以外の付属品、例えばフィルター性能への影響を及ぼさないような荒い構造（通気度１００ｃｃ／ｃｍ２／ｓ以上）の織物や不織布等のシート状構造物を積層し剛性を向上しても良い。また、フィルター用多層ろ材の形状についても平板状に限定されず任意の形状でもよい。さらには、通常の撥水加工、防炎加工、難燃加工、染色加工、マイナスイオン発生加工など公知の機能加工が付加されていてもさしつかえない。
【００４７】
＜フィルター＞
次に、本発明のフィルターは、前記のフィルター用多層ろ材を用いてなり、かつ不織布層Ｂが流体流入側に配されてなるフィルターである。かかるフィルターにおいて、流体流入側（ダストサイド）に配置された不織布層Ｂにより、比較的大きなダストが捕集され、流体流出側（クリーンサイド）に配された湿式不織布層Ａにより、微小ダストが捕集される。そしてその結果、高捕集効率、低圧力損失、および高フィルター寿命が得られる。
本発明のフィルターは、高捕集効率と低圧力損失とを有しかつ高フィルター寿命を有するので、吸気用内燃機関用エアーフィルターなどの内燃機関用エアーフィルターとして好適に用いることができるが、他の用途のフィルターとして用いてもさしつかえない。
かかるフィルターの総目付けは、通常、６０〜２００g／ｍ２、好ましくは８０〜１８０g／ｍ２、特に好ましくは１００〜１５０g／ｍ２程度である。
また、不織布層Ｂ、湿式不織布層Ａを組み合わせて得られるフィルターの通気度は、通常、２０〜１５０ｃｃ／ｃｍ２／ｓ、好ましくは５０〜８０ｃｃ／ｃｍ２／ｓ程度である。
【実施例】
【００４８】
次に、本発明の実施例及び比較例を詳述するが、本発明はこれらによって限定されるものではない。なお、実施例中の各測定項目は下記の方法で測定した。【００４９】
（１）溶融粘度
乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１,０００秒−１の時の溶融粘度を測定した。【００５０】
（２）島径の測定
透過型電子顕微鏡ＴＥＭで、倍率３０,０００倍で繊維断面写真を撮影し、測定した。ＴＥＭの機械によって測長機能を活用して測定し、またＴＥＭがない場合については、撮った写真を拡大コピーして、縮尺を考慮した上で定規にて測定すればよい。ただし、繊維径は、繊維断面における長径と短径の平均値（ｎ数＝２０）を用いた。【００５１】
（３）繊維長
走査型電子顕微鏡（ＳＥＭ）により、海成分溶解除去前の超極細短繊維を基盤上に寝かせた状態とし、２０〜５００倍で測定した。ＳＥＭの測長機能を活用して測定した。
（４）目付
ＪＩＳ  Ｐ８１２４（紙のメートル坪量測定方法）に基づいて実施した。
（５）厚み
ＪＩＳ  Ｐ８１１８（紙及び板紙の厚さと密度の試験方法）に基づいて実施した。
（６）密度
ＪＩＳ  Ｐ８１１８（紙及び板紙の厚さと密度の試験方法）に基づいて実施した。【００５２】
（７）捕集効率
ＩＳＯ  ＦＩＮＥダストを用い、サンプル通過時の流速１６．７ｃｍ／ｓｅｃ、ダスト濃度を１ｇ／ｍ３とした時、サンプル前後のダスト重量の透過率を捕集効率とした。
（８）圧力損失
前記捕集効率を実施する（流速１６．７ｃｍ／ｓｅｃ）時の圧力損失とした。
（９）フィルター寿命（ＤＨＣ）
前記捕集効率試験を実施し、圧力損失の増加が２ｋＰａとなった時のダスト保持量（重量増加）をＤＨＣとした。
（１０）通気度
ＪＩＳ  Ｌ１０９６（一般織物試験方法）に基づいて実施した。【００５３】
[実施例１]
島成分に２８５℃での溶融粘度が１２０Ｐａ・ｓｅｃのポリエチレンテレフタレート、海成分に２８５℃での溶融粘度が１３５Ｐａ・ｓｅｃである、平均分子量４,０００のポリエチレングリコールを４重量％、５−ナトリウムスルホイソフタル酸を９ｍｏｌ％共重合した改質ポリエチレンテレフタレートを使用し、海：島＝１０：９０の重量比率で島数４００の口金を用いて紡糸し、紡糸速度１,５００ｍ／ｍｉｎで引き取った。アルカリ減量速度差は１,０００倍であった。これを３．９倍に延伸した後、ギロチンカッターで１,０００μｍにカットして、超極細短繊維前駆体を得た。これを４％ＮａＯＨ水溶液で７５℃にて１０％減量したところ、繊維径と繊維長が比較的均一である超極細短繊維が生成していることを確認、本繊維を短カットナノファイバーとした（７５０ｎｍ、０．８ｍｍ、Ｌ／Ｄ＝１,０６７）。【００５４】
一方、バインダー繊維として芯鞘複合型バインダー短繊維（繊度１．１ｄｔｅｘ、単繊維繊径１０μｍ、繊維長５ｍｍ、捲縮ナシ、芯／鞘＝５０／５０、芯：融点２５６℃のポリエチレンテレフタレート、鞘：テレフタル酸、イソフタル酸、エチレングリコールおよびジエチレングリコールを主成分とする軟化点１１０℃の共重合ポリエステル）、これ以外にポリエチレンテレフタレート短繊維（繊度１．７ｄｔｅｘ、単繊維繊径１２μｍ、繊維長５ｍｍ、捲縮ナシ）を所定の重量割合（短カットナノファイバー／バインダー繊維／その他繊維＝５／５０／４５）で混合攪拌し、ＴＡＰＰＩ（熊谷理機工業製角型シートマシン、以下同じ）により９１ｇ／ｍ２を抄紙した後、ヤンキードライヤー乾燥（１２０℃×２分）を施してシートを得た（湿式不織布層Ａ）。なお、この湿式不織布層Ａの通気度は、８１ｃｃ／ｃｍ２／ｓであった。【００５５】
一方、不織布層Ｂとして、芯鞘複合型バインダー短繊維（繊度１．７ｄｔｅｘ、単繊維の繊維径１２μｍ、繊維長５ｍｍ、捲縮アリ、芯／鞘＝５０／５０、芯：融点２５６℃のポリエチレンテレフタレート、鞘：テレフタル酸、イソフタル酸、エチレングリコールおよびジエチレングリコールを主成分とする軟化点１１０℃の共重合ポリエステル）を用いて、エアレイド試験製造装置（特許第３８８０４５６号）を用いて、目付３９ｇ／ｍ２のウェブを形成した後、熱風サクション型乾燥機を用いて１４０℃×５分で熱処理を施し、エアレイド不織布シートを得た（不織布層Ｂ）。なお、この不織布層Ｂの通気度は、２１０ｃｃ／ｃｍ２／ｓであった。
両者を積層し、１５０℃で再熱処理することで、各々に含まれる芯鞘複合型バインダー短繊維が再溶融し、一体化されたシートを得た。フィルター性能測定時には、低密度層（不織布層Ｂ）サイドを流体流入側（ダストサイド）として、基本性能評価を実施した結果を表１に記す。【００５６】
[実施例２]
実施例１において、湿式不織布層Ａ、Ｂ、各々の目付を変更し（湿式不織布層Ａ：９１→５1、不織布層Ｂ：３９→８１）、それ以外は同様の方法でシートを作成した。そのシートの性能評価結果を表１に記す。なお、この湿式不織布層Ａの通気度は、２３０ｃｃ／ｃｍ２／ｓ、不織布層Ｂの通気度は、１３１ｃｃ／ｃｍ２／ｓであった。【００５７】
[実施例３]
実施例１において、湿式不織布層Ａの混合比率を、短カットナノファイバー／バインダー繊維／その他繊維＝１５／５０／３５に変更した以外は、同様の方法でシートを作成した。そのシートの性能評価結果を表１に記す。なお、この湿式不織布層Ａの通気度は、６１ｃｃ／ｃｍ２／ｓであった。【００５８】
[実施例４]
実施例１において、湿式不織布層Ａの混合重量比率を、短カットナノファイバー／バインダー繊維／その他繊維＝１／５０／４９に変更した以外は、同様の方法でシートを作成した。そのシートの性能評価結果を表１に記す。なお、この湿式不織布層Ａの通気度は、２０９ｃｃ／ｃｍ２／ｓであった。【００５９】
[比較例１]
実施例１において、湿式不織布層Ａの混合重量比率を、短カットナノファイバー／バインダー繊維／その他繊維＝２５／５０／２５に変更した以外は、同様の方法でシートを作成した。そのシートの性能評価結果を表２に記す。なお、この湿式不織布層Ａの通気度は、９ｃｃ／ｃｍ２／ｓであった。【００６０】
[比較例２]
実施例１において、湿式不織布層Ａの混合重量比率を、短カットナノファイバー／バインダー繊維／その他繊維＝０．１／５０／４９．９に変更した以外は、同様の方法でシートを作成した。そのシートの性能評価結果を表２に記す。なお、この湿式不織布層Ａの通気度は、２４１ｃｃ／ｃｍ２／ｓであった。【００６１】
[比較例３]
実施例１において、湿式不織布層Ａの構成を用いて単独とし、目付を上げた不織布（９１→１４１）シートを得た。そのシートの性能評価結果を表２に記す。なお、この湿式不織布層Ａの通気度は、５３ｃｃ／ｃｍ２／ｓであった。【００６２】
【表１】
2012057251.tif 000002
【００６３】
【表２】
2012057251.tif 000003
【産業上の利用可能性】
【００６４】
本発明によれば、高捕集効率と低圧力損失とを有しかつ高フィルター寿命を有するフィルターを得ることが可能なフィルター用多層ろ材、および該フィルター用多層ろ材を用いてなるフィルターが提供され、吸気用内燃機関用エアーフィルターなどの内燃機関用のエアーフィルターのほか、室内エアコン用、冷房機用、暖房機（電気式、灯油式など）用、自動車エアコン用、空気清浄機用、クリーンルーム用、室内加湿器用などのフィルターとしても有用であり、その工業的価値は極めて大である。
【国際調査報告】
2012057251.tif 000004
2012057251.tif 000005
2012057251.tif 000006
2012057251.tif 000007